다음 에 , 얻 어 진 수지 를 , 프레스 성형기 에 의해 250 ℃ 로 프레스 성형 하 여 , 두께 약 100 μ m 의 필름 으로 하 였 다 . 다음 에 , 제작 한 필름 을 , 2 축 연신 장치 ( 도요 세이키 제작소 제 , TYPE EX 4 ) 에 의해 , MD 방향 의 연신 배 율 이 2 배 가 되 도록 , 연신 온도 138 ℃ 로 1 축 연신 하 여 , 두께 40 μ m 의 연신 필름 을 얻 었 다 .